(57)【要約】  光ファイバは、（ｉ）コアアルファ（コアα）≧４、半径ｒ１、および最大屈折率デルタΔ１ｍａｘ％を有する塩素ドープシリカ系コア、および（ｉｉ）そのコアを取り囲むクラッドを備える。そのコアを取り囲むクラッドは、ａ）コアに隣接し、接触し、屈折率デルタΔ２、半径ｒ２、およびΔ２ｍｉｎ＜Δ１ｍａｘとなるような最小屈折率デルタΔ２ｍｉｎを有する第１の内側クラッド領域、ｂ）屈折率Δ３、半径ｒ３、およびΔ３ｍｉｎ＜Δ２となるような最小屈折率デルタΔ３ｍｉｎを有する、第１の内側クラッド領域と隣接し、接触する第２の内側クラッド領域、およびｃ）第２の内側クラッド領域を取り囲み、屈折率Δ５、半径ｒｍａｘ、およびΔ３ｍｉｎ＜Δ２となるような最小屈折率デルタΔ３ｍｉｎを有する外側クラッド領域を備える。
2020530586.tif 000002
【特許請求の範囲】
【請求項１】
光ファイバ（１０）において、
塩素ドープシリカ系コア（１４）であって、半径ｒ１、最大屈折率デルタΔ１ｍａｘ、および２．５質量％以上の該コア中の塩素濃度を有する塩素ドープシリカ系コアと；
前記コア（１４）を取り囲む第１の内側クラッド（２６）であって、前記コア（１４）に隣接し、接触し、屈折率デルタΔ２、半径ｒ２、およびΔ２ｍｉｎ＜Δ１ｍａｘとなるような最小屈折率デルタΔ２ｍｉｎを有する第１の内側クラッドと；
前記コア（１４）を取り囲む前記第１の内側クラッド（２６）に隣接し、接触する第２の内側クラッド層（３０）またはトレンチ層（３０ａ）であって、屈折率Δ３、および半径ｒ３を有する第２の内側クラッド層（３０）またはトレンチ層（３０ａ）と；
を備え、
前記第２の内側クラッド層（３０）またはトレンチ層（３０ａ）が、Δ３ｍｉｎ＜Δ２となるような最小屈折率デルタΔ３ｍｉｎを有し、
前記第２の内側クラッド層（３０）またはトレンチ層（３０ａ）が、０．４％デルタ・マイクロメートル２≦Ｖトレンチ≦１５％デルタ・マイクロメートル２であるトレンチ体積Ｖトレンチを有する、光ファイバ（１０）。
【請求項２】
前記塩素ドープシリカ系コアが、コアアルファ（コアα）≧４を有する、請求項１記載の光ファイバ（１０）。
【請求項３】
９マイクロメートル以上の、１３１０ｎｍでのモードフィールド径ＭＦＤ、
１２６０ｎｍ以下のケーブルカットオフ、
１３００ｎｍ≦λ０≦１３２４ｎｍに及ぶゼロ分散波長、および
０．７５ｄＢ／ｔｕｒｎ未満の、２０ｍｍのマンドレルに関する１５５０ｎｍでのマクロベンド損失、
を有する、請求項１または２記載の光ファイバ（１０）。
【請求項４】
Δ５＜Δ３ｍａｘとなるような、屈折率Δ５、および半径ｒｍａｘを有する外側クラッド領域（３４）をさらに備える、請求項１から３いずれか１項記載の光ファイバ（１０）。
【請求項５】
１５５０ｎｍでのマクロベンド損失が直径２０ｍｍのマンドレルで０．５ｄＢ／ｔｕｒｎ以下である、および／または
前記最大屈折率Δ１ｍａｘが０．１０％≦Δ１ｍａｘ≦０．４５％に及ぶ、
請求項１から４いずれか１項記載の光ファイバ（１０）。
【請求項６】
前記最小屈折率Δ３ｍｉｎが−０．５％≦Δ３ｍｉｎ≦０．２５％、好ましくは−０．２５％≦Δ３ｍｉｎ≦０．１５％である、請求項１から５いずれか１項記載の光ファイバ（１０）。
【請求項７】
前記半径ｒ３が１５．０マイクロメートル≦ｒ３≦３０．０マイクロメートルである、請求項１から６いずれか１項記載の光ファイバ（１０）。
【請求項８】
１５５０ｎｍで前記光ファイバに示されるマクロベンド損失が、直径２０ｍｍのマンドレル上で０．７０ｄＢ／ｔｕｒｎ以下であり、７．１と８．１の間のＭＡＣＣ数を示す、および／または
単一モード光ファイバである、および／または
１５５０ｎｍでのマクロベンド損失が直径３０ｍｍのマンドレルで０．００５ｄＢ／ｔｕｒｎ以下である、および／または
前記塩素ドープシリカ中央コアが、コアアルファ（コアα）≧１５を有する、
請求項１から７いずれか１項記載の光ファイバ（１０）。
【請求項９】
前記最大屈折率Δ３ｍａｘが−０．５％≦Δ３ｍａｘ≦０．５％である、請求項１から８いずれか１項記載の光ファイバ（１０）。
【請求項１０】
前記半径ｒ３が１５．０マイクロメートル≦ｒ３≦７５．０マイクロメートルである、請求項１から９いずれか１項記載の光ファイバ（１０）。
【請求項１１】
１５５０ｎｍで前記光ファイバに示されるマクロベンド損失が、直径２０ｍｍのマンドレル上で０．７０ｄＢ／ｔｕｒｎ以下であり、７．１と８．１の間のＭＡＣＣ数を示す、請求項１から１０いずれか１項記載の光ファイバ（１０）。
【請求項１２】
前記光ファイバが、０．１ｄＢ／ｋｍ以下の１５５０ｎｍでのワイヤメッシュ被覆ドラムマイクロベンド損失（ＷＭＣＤ）を有する、請求項１から１１いずれか１項記載の光ファイバ（１０）。
【発明の詳細な説明】
【優先権】
【０００１】
本出願は、その内容が依拠され、ここに全て引用される、２０１７年１０月２７日に出願された蘭国特許出願第２０１９８１７号、および２０１７年８月８日に出願された米国仮特許出願第６２／５４２５１８号の米国法典第３５編第１１９条の下での優先権の恩恵を主張するものである。
【技術分野】
【０００２】
本開示は、広く、低い曲げ損失を有する単一モード光ファイバに関し、詳しくは、塩素ドープコアを有する光ファイバに関し、より詳しくは、塩素ドープコアおよびそのコアを取り囲むオフセットトレンチ領域を有するクラッドを持つ単一モードファイバに関する。
【背景技術】
【０００３】
低曲げ損失の光ファイバ、特に、いわゆる「アクセス」ネットワークおよびエフティーティーピー（ＦＴＴｘ）光ネットワークに利用される光ファイバが必要とされている。光ファイバは、その光ファイバを通って送信される光信号の曲げ損失を誘発する様式で、そのようなネットワーク内に敷設することができる。曲げ損失を誘発する、きつい曲げ半径、光ファイバの圧縮などの物理的負荷を与え得るいくつかの用途に、光引込みケーブルアセンブリ、工場設置型終端システム（ＦＩＴＳ：Factory Installed Termination Systems）と遊びループを有する配線ケーブル、フィーダケーブルと配線ケーブルを接続するキャビネット内に配置された小曲げ半径のマルチポート、および配線ケーブルと引込みケーブルとの間のネットワークアクセスポイントのジャンパー線における光ファイバの敷設がある。ある光ファイバ設計において、低マクロベンド損失、低マイクロベンド損失、低ケーブルカットオフ波長、１３００ｎｍと１３２４ｎｍの間のゼロ分散波長、８．２から９．６マイクロメートルの１３１０モードフィールド直径、およびＩＴＵ  Ｇ．６５２／Ｇ．６５７基準の準拠を同時に達成することは、難しい。
【発明の概要】
【０００４】
別の実施の形態によれば、単一モード光ファイバが提供される。この単一モード光ファイバは、（ｉ）コアアルファ（コアα）＞１０、半径ｒ１、および最大屈折率デルタΔ１ｍａｘ％を有する塩素ドープシリカ系コア、および（ｉｉ）そのコアを取り囲むクラッドを備える。そのコアを取り囲むクラッドは、ａ）コアに隣接し、接触し、屈折率デルタΔ２、半径ｒ２、およびΔ２ｍｉｎ＜Δ１ｍａｘとなるような最小屈折率デルタΔ２ｍｉｎを有する第１の内側クラッド領域、ｂ）第１の内側クラッド領域と隣接し、接触し、屈折率Δ３、半径ｒ３、およびΔ３ｍｉｎ＜Δ２となるような最小屈折率デルタΔ３ｍｉｎを有する第２の内側クラッド領域、およびｃ）第２の内側クラッド領域を取り囲み、Δ３ｍｉｎ＜Δ２となるような、屈折率Δ５、および半径ｒｍａｘを有する外側クラッド領域を備える。この光ファイバは、９マイクロメートル以上の、１３１０ｎｍでのモードフィールド径ＭＦＤ、１２６０ｎｍ以下のケーブルカットオフ、１３００ｎｍ≦λ０≦１３２４ｎｍに及ぶゼロ分散波長、および０．７５ｄＢ／ｔｕｒｎ未満の、２０ｍｍのマンドレルに関する１５５０ｎｍでのマクロベンド損失を有する。
【０００５】
別の実施の形態によれば、単一モード光ファイバが提供される。この単一モード光ファイバは、（ｉ）コアアルファ（コアα）≧４、半径ｒ１、および最大屈折率デルタΔ１ｍａｘ％を有する塩素ドープシリカ系コア、および（ｉｉ）そのコアを取り囲むクラッドを備える。そのコアを取り囲むクラッドは、ａ）コアに隣接し、接触し、屈折率デルタΔ２、半径ｒ２、およびΔ２ｍｉｎ＜Δ１ｍａｘとなるような最小屈折率デルタΔ２ｍｉｎを有する第１の内側クラッド領域、ｂ）第１の内側クラッド領域と隣接し、接触し、屈折率Δ３、半径ｒ３、およびΔ２ｍｉｎ＜Δ３ｍａｘとなるような最大屈折率デルタΔ３ｍａｘを有する第２の内側クラッド領域、およびｃ）第２の内側クラッド領域を取り囲み、Δ５＜Δ３ｍａｘとなるような、屈折率Δ５、および半径ｒｍａｘを有する外側クラッド領域を備える。この光ファイバは、９マイクロメートル以上の、１３１０ｎｍでのモードフィールド径ＭＦＤ、１２６０ｎｍ以下のケーブルカットオフ、１３００ｎｍ≦λ０≦１３２４ｎｍに及ぶゼロ分散波長、および０．７５ｄＢ／ｔｕｒｎ未満の、２０ｍｍのマンドレルに関する１５５０ｎｍでのマクロベンド損失を有する。
【０００６】
追加の特徴および利点が、以下の詳細な説明に述べられており、一部は、その説明から当業者に容易に明白となるか、または以下の詳細な説明、特許請求の範囲、並びに添付図面を含む、ここに記載されたような実施の形態を実施することによって、認識されるであろう。
【０００７】
先の一般的な説明および以下の詳細な説明の両方とも、例示に過ぎず、請求項の性質および特徴を理解するための概要または骨子を提供する意図があることを理解すべきである。添付図面は、さらなる理解を与えるために含まれ、本明細書に含まれ、その一部を構成する。図面は、１つ以上の実施の形態を示しており、説明と共に、様々な実施の形態の原理および作動を説明する働きをする。
【図面の簡単な説明】
【０００８】
添付図面は、さらなる理解を与えるために含まれ、本明細書に含まれ、その一部を構成する。図面は、１つ以上の実施の形態を示しており、説明と共に、様々な実施の形態の原理および作動を説明する働きをする。
【図１】本開示の１つの実施の形態による光ファイバの側面斜視図
【図２】本開示の１つの実施の形態による、図１の線ＩＩ−ＩＩでとられた光ファイバの断面図
【図３Ａ】図２の光ファイバの半径に対して相対屈折率プロファイルΔをプロットしたグラフ
【図３Ｂ】本開示のいくつかの実施の形態による光ファイバの半径に対して相対屈折率プロファイルΔをプロットしたグラフ
【図４】本開示のいくつかの実施の形態による光ファイバの半径に対して相対屈折率プロファイルΔをプロットしたグラフ
【図５】本発明の実施の形態による光ファイバの半径に対する相対屈折率プロファイルΔのプロファイル概略プロット
【図６】本発明の実施の形態による光ファイバの半径に対する相対屈折率プロファイルΔのプロファイル概略プロット
【図７】本発明の実施の形態による光ファイバの半径に対する相対屈折率プロファイルΔのプロファイル概略プロット
【図８】本発明の実施の形態による光ファイバの半径に対する相対屈折率プロファイルΔのプロファイル概略プロット
【図９】本発明の実施の形態による光ファイバの半径に対する相対屈折率プロファイルΔのプロファイル概略プロット
【図１０】本発明の実施の形態による光ファイバの半径に対する相対屈折率プロファイルΔのプロファイル概略プロット
【図１１】本発明の実施の形態による光ファイバの半径に対する相対屈折率プロファイルΔのプロファイル概略プロット
【図１２】本発明の実施の形態による光ファイバの半径に対する相対屈折率プロファイルΔのプロファイル概略プロット
【図１３】本発明の実施の形態による光ファイバの半径に対する相対屈折率プロファイルΔのプロファイル概略プロット
【図１４】本発明の実施の形態による光ファイバの半径に対する相対屈折率プロファイルΔのプロファイル概略プロット
【発明を実施するための形態】
【０００９】
追加の特徴および利点が、以下の詳細な説明に述べられており、その説明から当業者に明白となるか、または特許請求の範囲および添付図面と共に以下の詳細な説明に記載されたように実施することによって、認識されるであろう。
【００１０】
低減衰は、光ファイバにおいて重大な性質である。ここに開示された光ファイバは、潜水艦および地球長距離システム用の光ファイバケーブルなどにおける低減衰光ファイバとして使用するのに重要である。
【００１１】
「屈折率プロファイル」は、屈折率または相対屈折率（ここに屈折率デルタとも称される）と、導波路ファイバの半径との間の関係である。屈折率プロファイルの各セグメントの半径は、略称ｒ１、ｒ２、ｒ３、ｒ４などにより与えられ、小文字と大文字がここでは交換可能に使用される（例えば、ｒ１はＲ１と同等である）。
【００１２】
特に明記のない限り、「相対屈折率パーセント」は、Δ％＝１００×（ｎｉ２−ｎｃ２）／２ｎｉ２として定義され、ここに用いられているように、ｎｃは、未ドープのシリカガラスの平均屈折率である。ここに用いられているように、相対屈折率は、Δで表され、その値は、特に明記のない限り、「％」の単位で与えられる。以下の用語：相対屈折率パーセント、相対屈折率、屈折率デルタ、屈折率、相対屈折率デルタ、デルタ、Δ、Δ％、％Δ、デルタ％、％デルタおよびパーセントデルタは、ここでは交換可能に使用される。ある領域の屈折率が、未ドープシリカの平均屈折率より小さい場合、相対屈折率パーセントは、負であり、低下領域または低下屈折率を有すると称される。ある領域の屈折率が、クラッド領域の平均屈折率より大きい場合、相対屈折率パーセントは、正である。「アップドーパント」は、ここでは、純粋な未ドープのＳｉＯ２に対して屈折率を上昇させる傾向を有するドーパントと考えられる。「ダウンドーパント」は、ここでは、純粋な未ドープのＳｉＯ２に対して屈折率を低下させる傾向を有するドーパントと考えられる。アップドーパントの例としては、ＧｅＯ２（ゲルマニア）、Ａｌ２Ｏ３、Ｐ２Ｏ５、ＴｉＯ２、Ｃｌ、および／またはＢｒが挙げられる。ダウンドーパントの例としては、フッ素およびＢ２Ｏ３が挙げられる。ここに記載されているように、ｎｃの屈折率が未ドープシリカである場合の、光プロファイルの相対屈折率が計算されているが、同等の光ファイバ特性を得るために、その光ファイバの屈折率プロファイル全体は、線形に上（または下）にシフトされ得る。
【００１３】
導波路ファイバの、ここでは特に明記のない限り「分散」と称される「色分散」は、材料分散、導波路分散、および多モード分散の合計である。単一モード導波路ファイバの場合、多モード分散はゼロである。ゼロ分散波長は、分散がゼロの値を有する波長である。分散勾配は、波長に対する分散の変化の割合である。
【００１４】
「実効断面積」は、式１に：
【００１５】
【数１】
2020530586.tif 000003
【００１６】
として定義され、式中、積分限界は０から∞であり、ｆは、導波路内で伝搬する光に関連する電場の横成分である。ここに用いられているように、「実効断面積」または「Ａｅｆｆ」は、特に明記のない限り、１５５０ｎｍの波長での光学的実効断面積を称する。
【００１７】
「αコアプロファイル」という用語は、ｒが半径であり、「％」の単位のΔ（ｒ）によって表される、コアの相対屈折率プロファイルを称し、式（式２）にしたがう：
【００１８】
【数２】
2020530586.tif 000004
【００１９】
式中、ｒｏは、Δ（ｒ）が最大である点であり、そのαコアプロファイルの初期点であり、ｒ１は、コアの外半径であり、コアのαプロファイルの最終点に対応し、コアの屈折率の最大勾配を通って描かれた接線がゼロデルタ線と交差するところ（すなわち、Δ（ｒ）がゼロである点）と定義され、ｒはｒｉ＜ｒ＜ｒｆの範囲にあり、Δは先に定義され、ｒｏは、コアのαプロファイルの初期点に対応し、ｒ１はαプロファイルの最終点に対応し、コアαおよびαコア（ここで、「コアアルファ」とも称される）は、実数である指数である。いくつかの実施の形態において、コアアルファは、１≦αコア≦１００である。他の実施の形態において、コアアルファは、４≦αコア≦３０である。下記の議論において、αコアの例示の値が、ここに記載された実施の形態の少なくともいくつかについて与えられている。
【００２０】
ここではアルファペデスタルまたはαｐｅｄとも称される「内側クラッドのαプロファイル」という用語は、ｒが半径であり、「％」の単位のΔ（ｒ）によって表される、内側クラッド領域の相対屈折率プロファイルを称し、式（式３）にしたがう：
【００２１】
【数３】
2020530586.tif 000005
【００２２】
式中、ｒ１は、先のように定義され、典型的に、内側クラッド領域のΔ（ｒ）が最大である点であり、ｒ２は、内側クラッド領域の外半径であり、最小屈折率に関連する内側クラッド領域の屈折率プロファイルを通って描かれた（垂直）線がゼロデルタ線と交差する点（すなわち、Δ（ｒ）％がゼロである点）に対応し、ｒはｒｉ＜ｒ＜ｒｆの範囲にあり、Δは先に定義されており、ｒｉは、内側クラッド領域のαプロファイルの初期点であり、ｒｆは、内側クラッド領域のαプロファイルの最終点であり、αｐｅｄは、実数である指数である（ここでは、内側クラッドアルファとも称される）。いくつかの実施の形態において、ペデスタルアルファは１≦αｐｅｄ≦１００である。いくつかの実施の形態において、ペデスタルアルファは５≦αｐｅｄ≦２０である。
【００２３】
ここではアルファトレンチまたはαＴとも称される「トレンチのαプロファイル」という用語は、ｒが半径であり、「％」の単位のΔ（ｒ）によって表される、内側クラッド領域の相対屈折率プロファイルを称し、式（式４）にしたがう：
【００２４】
【数４】
2020530586.tif 000006
【００２５】
式中、ｒ１は、先のように定義され、典型的に、トレンチ領域のΔ（ｒ）が最大である点であり、ｒ３は、内側クラッド領域の外半径であり、最小屈折率に関連するトレンチの屈折率プロファイルを通って描かれた（垂直）線がゼロデルタ線と交差する点（すなわち、Δ（ｒ）％がゼロである点）に対応し、ｒはｒｉ＜ｒ＜ｒｆの範囲にあり、Δは先に定義されており、ｒｉは、トレンチ領域のαプロファイルの初期点であり、ｒｆは、トレンチ領域のαプロファイルの最終点であり、αＴは、実数である指数である（ここでは、トレンチアルファとも称される）。いくつかの実施の形態において、トレンチアルファは１≦αＴ≦１００である。いくつかの実施の形態において、トレンチアルファは５≦αＴ≦２０である。
【００２６】
ここに用いられている「トレンチ」という用語は、それと接触する隣接するクラッド領域のものより低いΔ３ｍａｘでの最小屈折率を有する可変屈折率を有するクラッド領域を称する。トレンチ体積ＶＴは、ここでは式５に
【００２７】
【数５】
2020530586.tif 000007
【００２８】
として定義され、式中、Δ５−３（ｒ）は、ｒ２およびｒ３の半径位置の間に位置する所定の半径位置ｒに関するΔ５−Δ３（ｒ）であり、ｒ２は、中心線から半径方向外側に移動する、トレンチクラッド領域における屈折率が、外側クラッド領域の屈折率と最初に等しくなる半径位置である。トレンチ体積は、％デルタ・マイクロメートル２の単位の絶対値で報告される。いくつかの実施の形態において、トレンチ体積は、０．４％デルタ・マイクロメートル２≦Ｖトレンチ≦１５％デルタ・マイクロメートル２である。他の実施の形態において、トレンチ体積は、０．３％デルタ・マイクロメートル２≦Ｖトレンチ≦５％デルタ・マイクロメートル２である。
【００２９】
ここに用いられている「ペデスタル」という用語は、それと接触する屈折率Δ５のクラッド領域のものより高い屈折率Δ２を有するクラッド領域を称する。リング体積Ｖペデスタルは、ここでは式６に
【００３０】
【数６】
2020530586.tif 000008
【００３１】
として定義され、式中、Δ５−２（ｒ）は、ｒ２およびｒ３の半径位置の間に位置する所定の半径位置ｒに関するΔ５−Δ２（ｒ）であり、ｒ２は、中心線から半径方向外側に移動する、ペデスタルクラッド領域における屈折率が、外側クラッド領域の屈折率と最初に等しくなる半径位置である。ペデスタル体積は、％デルタ・マイクロメートル２の単位の絶対値で報告される。いくつかの実施の形態において、ペデスタル体積は、１％デルタ・マイクロメートル２≦Ｖペデスタル≦１５％デルタ・マイクロメートル２である。他の実施の形態において、ペデスタル体積は、２％デルタ・マイクロメートル２≦Ｖペデスタル≦６％デルタ・マイクロメートル２である。
【００３２】
モードフィールド径（ＭＦＤ）は、ピーターマンＩＩ法を使用して測定され、ここで、２ｗ＝ＭＦＤ、ｗ２＝（２∫ｆ２ｒｄｒ／∫［ｄｆ／ｄｒ］２ｒｄｒ）、積分範囲は０から∞である。
【００３３】
ここに用いられている「リング」という用語は、それと接触する隣接するクラッド領域のものより高いΔ３ｍａｘでの最大屈折率を有する可変屈折率を有するクラッド領域を称する。
【００３４】
ここではアルファリング−入口またはαｒｉｎｇ−ｅｎｔとも称される「リング入口αプロファイル」という用語は、ｒが半径である、「％」の単位のΔ（ｒ）で表される、内側クラッド領域の相対屈折率プロファイルを称し、式（式７）：
【００３５】
【数７】
2020530586.tif 000009
【００３６】
にしたがい、式中、ｒ１は、先のように定義され、典型的に、内側クラッド領域のΔ（ｒ）が最大である点であり、ｒ２は、内側クラッド領域の外半径であり、最小屈折率に関連する内側クラッド領域の屈折率プロファイルを通って描かれた（垂直）線がゼロデルタ線と交差する点（すなわち、Δ（ｒ）％がゼロである点）に対応し、ｒはｒｉ＜ｒ＜ｒｆの範囲にあり、Δは先に定義されており、ｒｉは、内側クラッド領域のαプロファイルの初期点であり、ｒｆは、内側クラッド領域のαプロファイルの最終点であり、αｒｉｎｇ−ｅｎｔは、実数である指数である（ここでは、リング入口アルファとも称される）。いくつかの実施の形態において、リング入口アルファは１≦αｒｉｎｇ−ｅｎｔ≦１００である。いくつかの実施の形態において、リング入口アルファは５≦αｒｉｎｇ−ｅｎｔ≦３０である。ここでの他の実施の形態において（例えば、図４および表２）、リング入口アルファは、α３ａと称することもできる。
【００３７】
ここではアルファリング−出口またはαｒｉｎｇ−ｅｘとも称される「リング出口αプロファイル」という用語は、ｒが半径である、「％」の単位のΔ（ｒ）で表される、内側クラッド領域の相対屈折率プロファイルを称し、式（式８）：
【００３８】
【数８】
2020530586.tif 000010
【００３９】
にしたがい、式中、ｒ２は、先のように定義され、典型的に、リング領域のΔ（ｒ）が最大である点であり、ｒ３は、リング領域の外半径であり、最小屈折率に関連するリング領域の屈折率プロファイルを通って描かれた（垂直）線がゼロデルタ線と交差する点（すなわち、Δ（ｒ）％がゼロである点）に対応し、ｒはｒｉ＜ｒ＜ｒｆの範囲にあり、Δは先に定義されており、ｒｉは、リング領域のαプロファイルの初期点であり、ｒｆは、リング領域のαプロファイルの最終点であり、αｒｉｎｇ−ｅｘは、実数である指数である（ここでは、リング出口アルファとも称される）。いくつかの実施の形態において、リング出口アルファは１≦αｒｉｎｇ−ｅｘｉｔ≦１００である。いくつかの実施の形態において、リング出口アルファは５≦αｒｉｎｇ−ｅｎｔ≦３０である。ここでの実施の形態において（例えば、図４および表２）、リング出口アルファは、α３ｂと称することもできる。
【００４０】
「μｍ」および「マイクロメートル」という用語は、ここでは、交換可能に使用できる。
【００４１】
導波路ファイバの曲げ抵抗は、例えば、規定の直径のマンドレルの周りにファイバを敷設しまたは巻き付け、例えば、６ｍｍ、１０ｍｍ、または２０ｍｍもしくは同様の直径のいずれかのマンドレルの周りに１回巻き付け（例えば、「１×１０ｍｍ直径のマクロベンド損失」または「１×２０ｍｍ直径のマクロベンド損失」）、１巻き当たりの減衰の増加を測定することによって、規定の試験条件下での誘起減衰によって測ることができる。
【００４２】
曲げ試験の１つのタイプは、横荷重マイクロベンド試験である。このいわゆる「横荷重」試験（ＬＬＷＭ）において、規定の長さの導波路ファイバが、２つの平板の間に置かれる。それらの平板の一方に、＃７０のワイヤメッシュが取り付けられる。公知の長さの導波路ファイバが平板の間に挟まれ、平板が３０ニュートンの力で互いに押し付けられている間に、基準減衰が測定される。次に、７０ニュートンの力が平板に印加され、ｄＢ／ｍの減衰の増加が測定される。この減衰の増加が、所定の波長（典型的に、１２００ｎｍ〜１７００ｎｍの範囲内、例えば、１３１０ｎｍまたは１５５０ｎｍまたは１６２５ｎｍ）でのｄＢ／ｍの導波路の横荷重減衰である。
【００４３】
曲げ試験の別のタイプは、ワイヤメッシュ被覆ドラムマイクロベンド損失試験（ＷＭＣＤ）である。この試験において、直径４００ｍｍのアルミニウム製ドラムにワイヤメッシュが巻き付けられる。このワイヤメッシュは、引き伸ばさずにきつく巻き付けられ、穴、窪み、または損傷を持たないべきである。ワイヤメッシュ材料の仕様：ＭｃＭａｓｔｅｒ−Ｃａｒｒ  Ｓｕｐｐｌｙ  Ｃｏｍｐａｎｙ（オハイオ州、クリーブランド所在）、部品番号８５３８５Ｔ１０６、耐食性３０４ステンレス鋼織りワイヤメッシュ、メッシュ・パー・リニア・インチ：１６５×１６５、ワイヤ径：０．００１９インチ（約０．０４８ｍｍ）、開口幅：０．００４１インチ（約０．１０ｍｍ）、開口％：４４．０。規定の長さ（７５０メートル）の導波路ファイバが、８０（±１）グラムの張力を印加しながら、０．０５０センチメートルの巻き取りピッチでワイヤメッシュドラム上に１ｍ／ｓで巻き付けられる。規定の長さのファイバの端部は、張力を維持するためにテープが貼られ、ファイバの重なりはない。この光ファイバの減衰は、所定の波長（典型的に、１２００ｎｍ〜１７００ｎｍの範囲内、例えば、１３１０ｎｍまたは１５５０ｎｍまたは１６２５ｎｍ）で測定される；基準減衰は、滑らかなドラム上に巻かれた光ファイバについて測定される。減衰の増加は、所定の波長（典型的に、１２００ｎｍ〜１７００ｎｍの範囲内、例えば、１３１０ｎｍまたは１５５０ｎｍまたは１６２５ｎｍ）でのｄＢ／ｋｍで表される波長のワイヤメッシュ被覆ドラム減衰である。
【００４４】
曲げに対する導波路ファイバの相対抵抗を比較するために、「ピンアレイ」曲げ試験が使用される。この試験を行うために、誘起曲げ損失が実質的にない導波路ファイバについて、減衰損失が測定される。次に、導波路ファイバがピンアレイの周りに編まれ、再び減衰が測定される。曲げにより誘発された損失は、２つの測定された減衰の間の差である。ピンアレイは、平面上に一行に配列され、固定垂直位置に保持された一組１０本の円柱ピンである。ピンの間隔は、中心間で５ｍｍである。ピンの直径は０．６７ｍｍである。試験中、導波路ファイバをピンの表面の一部にしたがわせるために、十分な張力が印加される。減衰の増加は、所定の波長（典型的に、１２００ｎｍ〜１７００ｎｍの範囲内、例えば、１３１０ｎｍまたは１５５０ｎｍまたは１６２５ｎｍ）での導波路のｄＢで表されたピンアレイ減衰である。
【００４５】
所定のモードに関する、理論的ファイバカットオフ波長、または「理論的ファイバカットオフ」、もしくは「理論的カットオフ」は、そのモードで導光がそれより高いと伝搬できない波長である。数学的定義は、Ｓｉｎｇｌｅ  Ｍｏｄｅ  Ｆｉｂｅｒ  Ｏｐｔｉｃｓ、Ｊｅｕｎｈｏｍｍｅ、３９〜４４頁、Ｍａｒｃｅｌ  Ｄｅｋｋｅｒ、ニューヨーク、１９９０年に見つけられ、ここでは、理論的ファイバカットオフは、モード伝搬定数が外側クラッドにおける平面波伝搬定数と等しくなる波長と記載されている。この理論的波長は、直径の変動がない無限長の完全に真っ直ぐなファイバに適している。
【００４６】
ファイバカットオフは、標準２ｍファイバカットオフ試験、ＦＯＴＰ−８０（ＥＩＡ−ＴＩＡ−４５５−８０）によって測定されて、「２ｍファイバカットオフ」または「測定カットオフ」としても知られている「ファイバカットオフ波長」が得られる。このＦＯＴＰ−８０標準試験は、制御された量の曲げを使用してより高次のモードを除去するか、またはファイバのスペクトル感度を多モードファイバのものに正規化するかのいずれかのために行われる。
【００４７】
ここに用いられているケーブルカットオフ波長、または「ケーブルカットオフ」により、ＥＩＡ−４４５  Ｆｉｂｅｒ  Ｏｐｔｉｃ  Ｔｅｓｔ  Ｐｒｏｃｅｄｕｒｅｓに記載された２２ｍケーブルカットオフ試験を意味し、これは、ＥＩＡ−ＴＩＡ  Ｆｉｂｅｒ  Ｏｐｔｉｃｓ  Ｓｔａｎｄａｒｄｓ、すなわち、Ｅｌｅｃｔｒｏｎｉｃｓ  Ｉｎｄｕｓｔｒｙ  Ａｌｌｉａｎｃｅ−Ｔｅｌｅｃｏｍｍｕｎｉｃａｔｉｏｎｓ  Ｉｎｄｕｓｔｒｙ  Ａｓｓｏｃｉａｔｉｏｎ  Ｆｉｂｅｒ  Ｏｐｔｉｃｓ  Ｓｔａｎｄａｒｄｓの一部である。
【００４８】
ケーブルカットオフ波長に対する１３１０ｎｍでのＭＦＤの比（１３１０ｎｍでのＭＦＤ／マイクロメートルで表されたケーブルカットオフ波長）は、ここでＭＡＣＣと定義される。
【００４９】
特に明記のない限り、光学的性質（分散、分散勾配など）は、ＬＰ０１モードについて報告される。
【００５０】
ここで図１を参照すると、単一モード光ファイバ１０の側面図が与えられている。光ファイバ１０は、中心線ＡＣおよび動径座標ｒを有する。光ファイバ１０は、最大半径ｒ４を有するクラッド１８により取り囲まれた半径ｒ１の塩素ドープシリカ中央コア１４を有する。いくつかの実施の形態において、光ファイバ１０は、クラッド１８を取り囲み最大半径ｒｍａｘを有する未ドープシリカ層２２を備える。
【００５１】
コア１４は、１≦コアα≦１００のコアアルファプロファイル（コアα）、および最大相対屈折率デルタΔ１ｍａｘを有し、いくつかの実施の形態において、このデルタは、以下の範囲にある：０．１０％≦Δ１ｍａｘ≦０．４５％、０．１３％≦Δ１ｍａｘ≦０．３９％、０．１４％≦Δ１ｍａｘ≦０．３７％、０．１０％≦Δ１ｍａｘ≦０．４０％、または０．１３％≦Δ１ｍａｘ≦０．３６％。いくつかの実施の形態において、コア１４は、３．５マイクロメートル≦ｒ１≦５．５マイクロメートル、３．６マイクロメートル≦ｒ１≦４．５マイクロメートル、または３．７マイクロメートル≦ｒ１≦４．３マイクロメートルの範囲の半径ｒ１を有する。
【００５２】
コア１４は、Ｃｌ濃度、［Ｃｌ］≧１．５質量％で塩素（Ｃｌ）がドープされたシリカから製造することができる。いくつかの実施の形態において、コア中のＣｌ濃度は、２．０質量％以上であることがある。他の実施の形態において、コア中のＣｌ濃度は、２．５質量％以上であることがある。さらに他の実施の形態において、Ｃｌ濃度は３．０質量％以上であることがある。いくつかの実施の形態において、コア中のＣｌ濃度は、３．５質量％以上、４．０質量％以上、４．５質量％以上、または５．５質量％以上であることがある。他の実施の形態において、コア中のＣｌ濃度は、１．５質量％≦［Ｃｌ］≦８．５質量％であることがある。さらに他の実施の形態において、コア中のＣｌ濃度は、１．５質量％≦［Ｃｌ］≦５．５質量％であることがある。また他の実施の形態において、コア中のＣｌ濃度は、２．０質量％≦［Ｃｌ］≦５．５質量％であることがある。単一モード光ファイバ１０は、塩素ドープシリカ中央コア１４の領域を含み、ここで、コアアルファプロファイル（コアα）は、１≦コアα≦１００、１≦コアα≦１０、４≦コアα≦３０、または１０≦コアα≦３０である。いくつかの実施の形態において、コアアルファプロファイル（コアα）は、１０以上、１５以上、２０以上、または２５以上である。
【００５３】
いくつかの実施の形態において、光ファイバ１０は、９マイクロメートル以上の１３１０ｎｍでのモードフィールド径（ＭＦＤ）を有することがあり、それは、他の実施の形態において、９マイクロメートル≦ＭＦＤ≦９．５マイクロメートルの範囲にあり得る。いくつかの実施の形態において、光ファイバ１０は、８．２マイクロメートル≦ＭＦＤ１３１０ｎｍ≦９．６マイクロメートル、または９．０≦ＭＦＤ１３１０ｎｍ≦９．６の１３１０ｎｍでのモードフィールド径を示す。
【００５４】
いくつかの実施の形態において、光ファイバ１０は、１２６０ｎｍ以下の２２ｍケーブルカットオフ、直径２０ｍｍのマンドレル上で０．７５ｄＢ／ｔｕｒｎ以下の１５５０ｎｍでのマクロベンド損失を有することがあり、６．６と８．３の間のＭＡＣＣ数、および１３００ｎｍ≦λ０≦１３２４ｎｍに及ぶゼロ分散波長λ０を示すことがある。他の実施の形態において、光ファイバ１０は、１２６０ｎｍ以下の２２ｍケーブルカットオフ、直径２０ｍｍのマンドレル上で０．７０ｄＢ／ｔｕｒｎ以下の１５５０ｎｍでのマクロベンド損失を有することがあり、７．１と８．１の間のＭＡＣＣ数、および１３００ｎｍ≦λ０≦１３２４ｎｍに及ぶゼロ分散波長λ０を示すことがあり、８．２マイクロメートル≦ＭＦＤ１３１０ｎｍ≦９．６マイクロメートルの１３１０ｎｍでのモードフィールド径を示すことがある。
【００５５】
いくつかの実施の形態において、光ファイバ１０は、直径２０ｍｍのマンドレル上で０．５ｄＢ／ｔｕｒｎ以下の１５５０ｎｍでのマクロベンド損失を有する。他の実施の形態において、光ファイバ１０は、直径３０ｍｍのマンドレル上で０．０５ｄＢ／ｔｕｒｎ以下の１５５０ｎｍでのマクロベンド損失を有する。さらに他の実施の形態において、光ファイバ１０は、直径３０ｍｍのマンドレル上で０．００５ｄＢ／ｔｕｒｎ以下の１５５０ｎｍでのマクロベンド損失を有する。
【００５６】
光ファイバ１０は、ｒｍａｘ＝約６２．５マイクロメートルのクラッド１８の外半径を有することがある。いくつかの実施の形態において、光ファイバ１０は、ｒｍａｘ＝６２．５マイクロメートルのクラッド１８の外半径を有することがある。
【００５７】
ここに示された光ファイバは、ＩＴＵ  Ｇ．６５２およびＧ．６５７Ａ光学性能特性を満たし、１３１０ｎｍおよび１５５０ｎｍでの非常に低い減衰に加え、非常に低いマクロベンド損失およびマイクロベンド損失を示すまたは生じることができる。
【００５８】
光ファイバ１０は、下記に論じられる実施の形態に述べられるように、多数の追加の特徴を有することがある。
【００５９】
ペデスタルおよびトレンチの実施の形態
ここで図２を参照すると、本開示のいくつかの実施の形態による、光ファイバ１０の概略断面図が示されている。単一モード光ファイバ１０は、（ｉ）４以上のコアアルファ（コアα）、半径ｒ１および最大屈折率デルタΔ１ｍａｘ％を有する塩素ドープシリカ系コア１４、および（ｉｉ）コア１４を取り囲むクラッド１８を備えることがある。コア１４を取り囲むクラッド１８は、ａ）コア１４に隣接し、接触し、屈折率デルタΔ２、半径ｒ２、およびΔ２ｍｉｎ＜Δ１ｍａｘとなるような最小屈折率デルタΔ２ｍｉｎを有するペデスタル層２６、ｂ）屈折率Δ３、半径ｒ３、およびΔ３ｍｉｎ＜Δ２となるような最小屈折率デルタΔ３ｍｉｎを有する、ペデスタル層２６と隣接し、接触する内側クラッド層３０またはトレンチ層３０ａ、およびｃ）Δ３ｍｉｎ＜Δ２となるように、屈折率Δ５、および半径ｒ４（この場合、ｒｍａｘである）を有する、内側クラッド層３０と隣接し、接触する外側クラッド領域３４を備える。光ファイバ１０は、９マイクロメートル以上の１３１０ｎｍでのモードフィールド径ＭＦＤ、１２６０ｎｍ以下のケーブルカットオフ、１３００ｎｍ≦λ０≦１３２４ｎｍに及ぶゼロ分散波長、および０．５ｄＢ／ｔｕｒｎ未満の２０ｍｍのマンドレルに関する１５５０ｎｍでのマクロベンド損失を有する。
【００６０】
さらに図２を参照すると、本開示の追加の実施の形態による、単一モード光ファイバ１０の概略断面図の別の態様が示されている。単一モード光ファイバ１０は、（ｉ）４以上のコアアルファ（コアα）、半径ｒ１および最大屈折率デルタΔ１ｍａｘ％を有する塩素ドープシリカ中央コア１４、（ｉｉ）コア１４を取り囲むクラッド１８であって、ａ）コア１４に隣接し、接触し、屈折率デルタΔ２、半径ｒ２、およびΔ２ｍｉｎ＜Δ１ｍａｘとなるような最小屈折率デルタΔ２ｍｉｎを有するペデスタル層２６、ｂ）屈折率Δ３、半径ｒ３、およびΔ２ｍｉｎ＜Δ３ｍａｘとなるような最大屈折率デルタΔ３ｍａｘを有する、ペデスタル層２６と隣接し、接触する内側クラッド領域３０またはトレンチ層３０ａ、およびｃ）内側クラッド領域３０またはトレンチ層３０ａと隣接し、接触する、Δ５＜Δ３ｍａｘとなるように、屈折率Δ５、および半径ｒ４（この場合、ｒｍａｘである）を有する、外側クラッド領域３４を備える、クラッド１８を備えることがあり；この光ファイバは、９マイクロメートル以上の１３１０ｎｍでのモードフィールド径ＭＦＤ、１２６０ｎｍ以下のケーブルカットオフ、１３００ｎｍ≦λ０≦１３２４ｎｍに及ぶゼロ分散波長、および０．７５ｄＢ／ｔｕｒｎ未満の２０ｍｍのマンドレルに関する１５５０ｎｍでのマクロベンド損失を有する。
【００６１】
ここで図３Ａを参照すると、図２に示された光ファイバ１０に関する半径ｒに対する相対屈折率プロファイル（「屈折率プロファイル」）Δのプロットが示されている。光ファイバ１０のペデスタルおよびトレンチの実施の形態のクラッド１８は、以下の順序でコア１４から外側に進む２つの領域を備えることがある：半径ｒ２および屈折率Δ２を有する、コア１４を取り囲むペデスタル層２６；半径ｒ３および屈折率Δ３を有する、内側クラッド層３０またはトレンチ層３０ａ；および半径ｒ４（この場合、ｒｍａｘと等しい）を有し、屈折率Δ５を有する外側クラッド層３４。コア１４およびクラッド１８のそれぞれの屈折率は、Δ１ｍａｘ≧Δ５≧Δ２≧Δ３ｍｉｎである。
【００６２】
ここで図３Ｂを参照すると、光ファイバ１０のいくつかの実施の形態に関する半径ｒに対する屈折率プロファイルΔが示されている。光ファイバ１０のペデスタルの実施の形態のクラッド１８は、以下の順序で、半径ｒ１、屈折率Δ１、および屈折率Δ１ｍａｘを有するコア１４から外側に進む２つの領域を備えることがある：半径ｒ２、屈折率Δ２、およびアルファペデスタルαペデスタルを有する、コア１４を取り囲むペデスタル層２６；および半径ｒ４（この場合、ｒｍａｘと等しい）を有し、屈折率Δ５を有する外側クラッド層３４。コア１４およびクラッド１８のそれぞれの屈折率は、Δ１ｍａｘ≧Δ２≧Δ５である。
【００６３】
ここで図４を参照すると、光ファイバ１０のいくつかの実施の形態に関する半径ｒに対する屈折率プロファイルΔが示されている。光ファイバ１０のペデスタルの実施の形態のクラッド１８は、以下の順序で、半径ｒ１、屈折率Δ１、および屈折率Δ１ｍａｘを有するコア１４から外側に進む２つの領域を備えることがある：半径ｒ２および屈折率Δ２を有する、コア１４を取り囲むペデスタル層２６；半径ｒ３、リング入口アルファα３ａ、リング出口アルファα３ｂ、および屈折率Δ３ｍａｘを有する内側クラッド層３０またはリング層３０ｂ；および半径ｒ４（この場合、ｒｍａｘと等しい）を有し、屈折率Δ５を有する外側クラッド層３４。コア１４およびクラッド１８のそれぞれの屈折率は、Δ１ｍａｘ≧Δ３ｍａｘ≧Δ５≧Δ２である。
【００６４】
いくつかの実施の形態において、ペデスタル層２６は、Ｃｌ濃度、［Ｃｌ］≧０．２質量％で塩素（Ｃｌ）がドープされたシリカから製造することができる。いくつかの実施の形態において、ペデスタル層中のＣｌ濃度は、０．４質量％以上であることがある。他の実施の形態において、ペデスタル層中のＣｌ濃度は、０．５質量％以上であることがある。さらに他の実施の形態において、ペデスタル層中のＣｌ濃度は、０．７質量％以上であることがある。またさらなる実施の形態において、ペデスタル層中のＣｌ濃度は、１．０質量％以上であることがある。他の実施の形態において、ペデスタル層中のＣｌ濃度は、０．２質量％≦［Ｃｌ］≦１．５質量％であることがある。いくつかの実施の形態において、ペデスタル層中のＣｌ濃度は、０．５質量％≦［Ｃｌ］≦１．５質量％であることがある。他の実施の形態において、ペデスタル層２６は、Ｆ濃度、［Ｆ］≧０．２質量％で、フッ素（Ｆ）がドープされたシリカから製造することができる。いくつかの実施の形態において、ペデスタル層中のＦ濃度は、０．５質量％以上、０．７質量％以上、または１質量％以上であることがある。
【００６５】
隣接するクラッド領域は互いに結合され、一方で、ペデスタル層２６はコア１４と接触し、結合される。内側クラッドまたはトレンチ層３０ａは、ペデスタル層２６の外側に位置付けられ、それと接触し得る。外側クラッド層３４は、内側クラッドまたはトレンチ層３０ａの外側に位置付けられ、それと接触し得る。いくつかの実施の形態において、外側クラッド層３４は、未ドープシリカの最も外側の層２２に隣接し、それと接触し得る。
【００６６】
いくつかの実施の形態において、内側クラッドまたはトレンチ層３０ａは、未ドープシリカまたはＣｌ濃度、［Ｃｌ］≧０．１質量％で塩素（Ｃｌ）がドープされたシリカから製造することができる。他の実施の形態において、内側クラッドまたはトレンチ層３０ａ中のＣｌ濃度は、０．４質量％以上であることがある。さらに他の実施の形態において、内側クラッドまたはトレンチ層中のＣｌ濃度は、０質量％≦［Ｃｌ］≦１．５質量％であることがある。いくつかの実施の形態において、内側クラッドまたはトレンチ層３０ａは、Ｆ濃度、［Ｆ］≧０．２質量％でフッ素（Ｆ）がドープされたシリカから製造することができる。他の実施の形態において、ペデスタル層中のＦ濃度は、０．５質量％以上、０．７質量％以上、または１質量％以上であることがある。さらに他の実施の形態において、内側クラッドまたはトレンチ層３０ａ中のＦ濃度は、０質量％≦［Ｆ］≦１．５質量％であることがある。
【００６７】
いくつかの実施の形態において、外側クラッド層３４は、未ドープシリカまたはＣｌ濃度、［Ｃｌ］≧０．１質量％で塩素（Ｃｌ）がドープされたシリカから製造することができる。他の実施の形態において、外側クラッド層３４中のＣｌ濃度は、０．４質量％以上であることがある。さらに他の実施の形態において、外側クラッド層３４中のＣｌ濃度は、０質量％≦［Ｃｌ］≦１．５質量％であることがある。いくつかの実施の形態において、外側クラッド層３４は、Ｆ濃度、［Ｆ］≧０．２質量％でフッ素（Ｆ）がドープされたシリカから製造することができる。他の実施の形態において、ペデスタル層中のＦ濃度は、０．５質量％以上、０．７質量％以上、または１質量％以上であることがある。いくつかの実施の形態において、外側クラッド層３４中のＦ濃度は、０質量％≦［Ｆ］≦１．５質量％であることがある。
【００６８】
いくつかの実施の形態において、質量％のペデスタル層中のフッ素濃度［Ｆ］ペデスタルに対する質量％のコア１４中の塩素濃度［Ｃｌ］コアは、１以上である、すなわち、（［Ｃｌ］コア／［Ｆ］ペデスタル）≧１。いくつかの実施の形態において、（［Ｃｌ］コア／［Ｆ］ペデスタル）≧２。他の実施の形態において、（［Ｃｌ］コア／［Ｆ］ペデスタル）≧１０。
【００６９】
いくつかの実施の形態において、質量％のトレンチ層中のフッ素濃度［Ｆ］トレンチに対する質量％のコア１４中の塩素濃度［Ｃｌ］コアは、１以上である、すなわち、（［Ｃｌ］コア／［Ｆ］トレンチ）≧１。いくつかの実施の形態において、（［Ｃｌ］コア／［Ｆ］トレンチ）≧２。他の実施の形態において、（［Ｃｌ］コア／［Ｆ］トレンチ）≧１０。
【００７０】
下記の表１は、コアドーパントが塩素であり、ペデスタルドーパントが塩素またはフッ素の少なくとも一方である、光ファイバ１０に使用されるペデスタルおよびトレンチの実施の形態の８つの実施例（Ｅｘ．１．１からＥｘ．１．８）を示している。いくつかの実施の形態において、外側クラッドドーパント（表１にΔ５と称される）は塩素である。「ｎａ」という用語は「該当なし」を示す。「Ａｔｔ」という用語は減衰を示す。
【００７１】
【表１】
2020530586.tif 000011
【００７２】
表１におけるモデル化光ファイバからの結果は、ＩＴＵ  Ｇ．６５２およびＧ．６５７Ａ光学性能特性を満たし、１３１０ｎｍおよび１５５０ｎｍでの非常に低いマクロベンド損失およびマイクロベンド損失並びに非常に低い減衰を有する光ファイバを示す。これらの実施例において、質量％［Ｃｌ］コア／質量％［Ｆ］ペデスタルは、（［Ｃｌ］コア／［Ｆ］ペデスタル）≧１である。これらの実施例において、質量％［Ｃｌ］コア／質量％［Ｆ］トレンチは、（［Ｃｌ］コア／［Ｆ］トレンチ）≧１である。
【００７３】
ここで図５または実施例１．１を参照すると、光ファイバ１０のいくつかの実施の形態に関する半径ｒに対する屈折率プロファイルΔが示されている。光ファイバ１０のペデスタルの実施の形態のクラッド１８は、以下の順序で、半径ｒ１、屈折率Δ１、および屈折率Δ１ｍａｘを有するコア１４から外側に進む２つの領域を備えることがある：半径ｒ２、アルファペデスタルαペデスタル、および屈折率Δ２を有する、コア１４を取り囲むペデスタル層２６；半径ｒ３、アルファトレンチαトレンチ、屈折率Δ３を有する内側クラッド層３０またはトレンチ層３０ａ；および半径ｒ４（この場合、ｒｍａｘと等しい）を有し、屈折率Δ５を有する外側クラッド層３４。コア１４およびクラッド１８のそれぞれの屈折率は、Δ１ｍａｘ≧Δ２≧Δ５≧Δ３である。
【００７４】
ここで図６または実施例１．２を参照すると、光ファイバ１０のいくつかの実施の形態に関する半径ｒに対する屈折率プロファイルΔが示されている。光ファイバ１０のペデスタルの実施の形態のクラッド１８は、以下の順序で、半径ｒ１、屈折率Δ１、および屈折率Δ１ｍａｘを有するコア１４から外側に進む２つの領域を備えることがある：半径ｒ２、アルファペデスタルαペデスタル、および屈折率Δ２を有する、コア１４を取り囲むペデスタル層２６；半径ｒ３、アルファトレンチαトレンチ、屈折率Δ３を有する内側クラッド層３０またはトレンチ層３０ａ；および半径ｒ４（この場合、ｒｍａｘと等しい）を有し、屈折率Δ５を有する外側クラッド層３４。コア１４およびクラッド１８のそれぞれの屈折率は、Δ１ｍａｘ≧Δ２≧Δ５≧Δ３である。
【００７５】
ここで図７〜１０または実施例１．３〜１．６を参照すると、光ファイバ１０のいくつかの実施の形態に関する半径ｒに対する屈折率プロファイルΔが示されている。光ファイバ１０のペデスタルの実施の形態のクラッド１８は、以下の順序で、半径ｒ１、屈折率Δ１、および屈折率Δ１ｍａｘを有するコア１４から外側に進む２つの領域を備えることがある：半径ｒ２、アルファペデスタルαペデスタル、および屈折率Δ２を有する、コア１４を取り囲むペデスタル層２６；および半径ｒ３（この場合、ｒｍａｘと等しい）および屈折率Δ３を有する内側クラッド層３０またはトレンチ層３０ａ。コア１４およびクラッド１８のそれぞれの屈折率は、Δ１ｍａｘ≧Δ２≧Δ３である。
【００７６】
ここで図１１または実施例１．７を参照すると、光ファイバ１０のいくつかの実施の形態に関する半径ｒに対する屈折率プロファイルΔが示されている。光ファイバ１０のペデスタルの実施の形態のクラッド１８は、以下の順序で、半径ｒ１、屈折率Δ１、および屈折率Δ１ｍａｘを有するコア１４から外側に進む２つの領域を備えることがある：半径ｒ２、アルファペデスタルαペデスタル、および屈折率Δ２を有する、コア１４を取り囲むペデスタル層２６；半径ｒ３、アルファトレンチαトレンチ、屈折率Δ３を有する内側クラッド層３０またはトレンチ層３０ａ；および半径ｒ４（この場合、ｒｍａｘと等しい）を有し、屈折率Δ５を有する外側クラッド層３４。コア１４およびクラッド１８のそれぞれの屈折率は、Δ１ｍａｘ≧Δ２≧Δ５≧Δ３である。
【００７７】
ここで図１２または実施例１．８を参照すると、光ファイバ１０のいくつかの実施の形態に関する半径ｒに対する屈折率プロファイルΔが示されている。光ファイバ１０のペデスタルの実施の形態のクラッド１８は、以下の順序で、半径ｒ１、屈折率Δ１、および屈折率Δ１ｍａｘを有するコア１４から外側に進む２つの領域を備えることがある：半径ｒ２、アルファペデスタルαペデスタル、および屈折率Δ２を有する、コア１４を取り囲むペデスタル層２６；および半径ｒ３（この場合、ｒｍａｘと等しい）および屈折率Δ３を有する内側クラッド層３０またはトレンチ層３０ａ。コア１４およびクラッド１８のそれぞれの屈折率は、Δ１ｍａｘ≧Δ２≧Δ３である。
【００７８】
下記の表２は、コアおよびリング（Δ２）ドーパントが塩素であり、Δ３およびΔ４ドーパントが塩素である、光ファイバ１０に使用されるリングの実施の形態の２つの実施例（Ｅｘ．２．１およびＥｘ．２．２）を示している。
【００７９】
【表２】
2020530586.tif 000012
【００８０】
表２におけるモデル化光ファイバからの結果は、ＩＴＵ  Ｇ．６５２およびＧ．６５７Ａ光学性能特性を満たし、１３１０ｎｍおよび１５５０ｎｍでの非常に低いマクロベンド損失およびマイクロベンド損失並びに非常に低い減衰を有する光ファイバを示す。
【００８１】
ここで図１３または実施例２．１を参照すると、光ファイバ１０のいくつかの実施の形態に関する半径ｒに対する屈折率プロファイルΔが示されている。光ファイバ１０のペデスタルの実施の形態のクラッド１８は、以下の順序で、半径ｒ１、屈折率Δ１、および屈折率Δ１ｍａｘを有するコア１４から外側に進む２つの領域を備えることがある：半径ｒ２および屈折率Δ２を有する、コア１４を取り囲むペデスタル層２６；半径ｒ３、リング入口アルファα３ａ、リング出口アルファα３ｂ、および屈折率Δ３ｍａｘを有する内側クラッド層３０またはリング層３０ｂ；および半径ｒ４（この場合、ｒｍａｘと等しい）を有し、屈折率Δ５を有する外側クラッド層３４。コア１４およびクラッド１８のそれぞれの屈折率は、Δ１ｍａｘ≧Δ３ｍａｘおよびΔ５＝Δ２である。
【００８２】
ここで図１４または実施例２．２を参照すると、光ファイバ１０のいくつかの実施の形態に関する半径ｒに対する屈折率プロファイルΔが示されている。光ファイバ１０のペデスタルの実施の形態のクラッド１８は、以下の順序で、半径ｒ１、屈折率Δ１、および屈折率Δ１ｍａｘを有するコア１４から外側に進む２つの領域を備えることがある：半径ｒ２および屈折率Δ２を有する、コア１４を取り囲むペデスタル層２６；半径ｒ３、リング入口アルファα３ａ、リング出口アルファα３ｂ、および屈折率Δ３ｍａｘを有する内側クラッド層３０またはリング層３０ｂ；および半径ｒ４（この場合、ｒｍａｘと等しい）を有し、屈折率Δ５を有する外側クラッド層３４。コア１４およびクラッド１８のそれぞれの屈折率は、Δ１ｍａｘ≧Δ３ｍａｘ≧Δ５≧Δ２である。
【００８３】
いくつかの実施の形態において、Δ１ｍａｘは、０．１０％≦Δ１ｍａｘ≦０．４５％、０．１３％≦Δ１ｍａｘ≦０．３９％、０．１４％≦Δ１ｍａｘ≦０．３７％、０．１０％≦Δ１ｍａｘ≦０．４０％、または０．１３％≦Δ１ｍａｘ≦０．３６％に及ぶ。他の実施の形態において、Δ１ｍａｘは、０．１２％、０．１３％、０．１４％、０．１５％、０．１６％、０．１７％、０．１８％、０．３３％、０．３４％、０．３５％、０．３６％、０．３７％、０．３８％、または０．３９％であり得る。
【００８４】
いくつかの実施の形態において、ペデスタルの半径ｒ２は、４．５マイクロメートル≦ｒ２≦２０．５マイクロメートル、４．５マイクロメートル≦ｒ２≦７．５マイクロメートル、５．３マイクロメートル≦ｒ２≦１７．５マイクロメートル、５．３マイクロメートル≦ｒ２≦８．０マイクロメートル、５．５マイクロメートル≦ｒ２≦２０．５マイクロメートル、７．５マイクロメートル≦ｒ２≦１７．５マイクロメートル、６．０マイクロメートル≦ｒ２≦１７．５マイクロメートル、または９．０マイクロメートル≦ｒ２≦１６．０マイクロメートルに及ぶ。他の実施の形態において、ｒ２は、約６．０マイクロメートル、６．３マイクロメートル、６．５マイクロメートル、６．８マイクロメートル、７．０マイクロメートル、７．３マイクロメートル、１０．０マイクロメートル、１２．５マイクロメートル、１５．０マイクロメートル、１７．５マイクロメートル、または２０．５マイクロメートルであり得る。
【００８５】
いくつかの実施の形態において、屈折率Δ２は、０％≦Δ２≦１．０％、０％≦Δ２≦０．５％、または０％≦Δ２≦０．１％に及ぶ。他の実施の形態において、Δ２は、約０．０１％、０．０３％、０．０５％、０．０７％、または０．０９％であり得る。
【００８６】
ペデスタル体積は、％デルタ・マイクロメートル２の単位の絶対値で報告される。いくつかの実施の形態において、ペデスタル体積は、０．５％デルタ・マイクロメートル２≦Ｖペデスタル≦１５％デルタ・マイクロメートル２、他の実施の形態において、０．５％デルタ・マイクロメートル２≦Ｖペデスタル≦６％デルタ・マイクロメートル２である。トレンチ体積は、％デルタ・マイクロメートル２の単位の絶対値で報告される。いくつかの実施の形態において、トレンチ体積は、１％デルタ・マイクロメートル２≦Ｖトレンチ≦１５％デルタ・マイクロメートル２、他の実施の形態において、２％デルタ・マイクロメートル２≦Ｖトレンチ≦６％デルタ・マイクロメートル２である。
【００８７】
いくつかの実施の形態において、内側クラッドまたはトレンチの半径ｒ３は、１５．０マイクロメートル≦ｒ３≦７５．０マイクロメートル、１５．０マイクロメートル≦ｒ３≦６５．０マイクロメートル、１５．０マイクロメートル≦ｒ３≦３０．０マイクロメートル、または５０．０マイクロメートル≦ｒ３≦７０．０マイクロメートルに及ぶ。他の実施の形態において、ｒ３は、約１５．０マイクロメートル、２０．０マイクロメートル、２５．０マイクロメートル、３０．０マイクロメートル、３５．０マイクロメートル、４０．０マイクロメートル、４５．０マイクロメートル、５０．０マイクロメートル、５５．０マイクロメートル、６０．０マイクロメートル、６５．０マイクロメートル、７．３マイクロメートル、１０．０マイクロメートル、１２．５マイクロメートル、１５．０マイクロメートル、１７．５マイクロメートル、または２０．５マイクロメートルであり得る。
【００８８】
Δ３は、Δ３ｍａｘおよびΔ３ｍｉｎの両方を含むことがある。いくつかの実施の形態において、屈折率Δ３ｍａｘは、−１．５％≦Δ３ｍａｘ≦１．５％、−０．５％≦Δ３ｍａｘ≦０．５％、０％≦Δ３ｍａｘ≦１．０％、０％≦Δ３ｍａｘ≦０．５％、または０％≦Δ３ｍａｘ≦０．０５％に及ぶ。他の実施の形態において、Δ３ｍａｘは、約０％、０．０１％、０．０３％、０．０５％、０．０７％、０．０９％、−０．０１％、−０．０３％、−０．０５％、−０．０７％、または−０．０９％であり得る。いくつかの実施の形態において、屈折率Δ３ｍｉｎは、−１．５％≦Δ３ｍｉｎ≦１．５％、−０．５％≦Δ３ｍｉｎ≦０．５％、０％≦Δ３ｍｉｎ≦１．０％、０％≦Δ３ｍｉｎ≦０．５％、または０％≦Δ３ｍｉｎ≦０．０５％に及ぶ。他の実施の形態において、Δ３ｍｉｎは、約０％、０．０１％、０．０３％、０．０５％、０．０７％、０．０９％、−０．０１％、−０．０３％、−０．０５％、−０．０７％、または−０．０９％であり得る。
【００８９】
他の実施の形態において、ｒｍａｘは、約６２．５マイクロメートルであり得る。いくつかの実施の形態において、屈折率Δ５は、−１．５％≦Δ５≦１．５％、−０．５％≦Δ５≦０．５％、０％≦Δ５≦１．０％、０％≦Δ５≦０．５％、または０％≦Δ５≦０．０５％に及ぶ。他の実施の形態において、Δ５は、約０％、０．０１％、０．０３％、０．０５％、０．０７％、０．０９％、０．１０％、０．１５％、０．２０％、０．２５％、−０．０１％、−０．０３％、−０．０５％、−０．０７％、−０．０９％、−０．１０％、−０．１５％、−０．２０％、または−０．２５％であり得る。
【００９０】
いくつかの実施の形態において、光ファイバ１０は、直径２０ｍｍのマンドレル上で０．７５ｄＢ／ｔｕｒｎ以下の１５５０ｎｍでのマクロベンド損失を有する。他の実施の形態において、光ファイバ１０は、直径２０ｍｍのマンドレル上で０．５ｄＢ／ｔｕｒｎの１５５０ｎｍでのマクロベンド損失を有する。さらに他の実施の形態において、光ファイバ１０は、直径３０ｍｍのマンドレル上で０．０５ｄＢ／ｔｕｒｎ以下の１５５０ｎｍでのマクロベンド損失を有する。追加の実施の形態において、光ファイバ１０は、直径３０ｍｍのマンドレル上で０．００５ｄＢ／ｔｕｒｎ以下の１５５０ｎｍでのマクロベンド損失を有する。
【００９１】
いくつかの実施の形態において、光ファイバ１０は、０．１ｄＢ／ｋｍ以下の、１５５０ｎｍでのワイヤメッシュ被覆ドラムマイクロベンド損失ＷＭＣＤを示すことがある。他の実施の形態において、ワイヤメッシュ被覆ドラムマイクロベンド損失ＷＭＣＤは、０．０５ｄＢ／ｋｍ以下である。
【００９２】
いくつかの実施の形態において、１５５０ｎｍでの減衰は、ペデスタルの実施の形態について、０．１９ｄＢ／ｋｍ以下であり得る。他の実施の形態において、１５５０ｎｍでの減衰は、ペデスタルの実施の形態について、０．１８ｄＢ／ｋｍ以下であり得る。さらに他の実施の形態において、１５５０ｎｍでの減衰は、ペデスタルの実施の形態について、０．１７ｄＢ／ｋｍ以下であり得る。
【００９３】
いくつかの実施の形態において、１３１０ｎｍでの減衰は、ペデスタルの実施の形態について、０．３３ｄＢ／ｋｍ以下であり得る。他の実施の形態において、１３１０ｎｍでの減衰は、ペデスタルの実施の形態について、０．３２ｄＢ／ｋｍ以下であり得る。さらに他の実施の形態において、１３１０ｎｍでの減衰は、ペデスタルの実施の形態について、０．３１ｄＢ／ｋｍ以下であり得る。
【００９４】
いくつかの実施の形態において、１５５０ｎｍでの減衰は、リングの実施の形態について、０．１９ｄＢ／ｋｍ以下であり得る。他の実施の形態において、１５５０ｎｍでの減衰は、リングの実施の形態について、０．１８ｄＢ／ｋｍ以下であり得る。さらに他の実施の形態において、１５５０ｎｍでの減衰は、リングの実施の形態について、０．１７ｄＢ／ｋｍ以下であり得る。
【００９５】
いくつかの実施の形態において、１３１０ｎｍでの減衰は、リングの実施の形態について、０．３３ｄＢ／ｋｍ以下であり得る。他の実施の形態において、１３１０ｎｍでの減衰は、リングの実施の形態について、０．３２ｄＢ／ｋｍ以下であり得る。さらに他の実施の形態において、１３１０ｎｍでの減衰は、リングの実施の形態について、０．３１ｄＢ／ｋｍ以下であり得る。
【００９６】
いくつかの実施の形態において、光ファイバ１０は、１３００ｎｍ≦λ０≦１３２４ｎｍのゼロ分散波長λ０を有する。
【００９７】
いくつかの実施の形態において、光ファイバ１０は、８．２マイクロメートル≦ＭＤＦ１３１０ｎｍ≦９．６マイクロメートルの１３１０ｎｍでのモードフィールド径（ＭＤＦ１３１０ｎｍ）を示す。他の実施の形態において、光ファイバ１０は、９．０マイクロメートル≦ＭＤＦ１３１０ｎｍ≦９．５マイクロメートルの１３１０ｎｍでのモードフィールド径を示す。
【００９８】
ここで図４を参照すると、図２に示された光ファイバ１０のいくつかの態様に関する半径ｒに対する相対屈折率プロファイル（「屈折率プロファイル」）のプロットまたはプロファイル図が示されている。図４に示された光ファイバ１０は、Δ３とΔ５の間で屈折率が段階的に変化している、塩素ドープコア１４を備える。いくつかの実施の形態において、コア１４およびクラッド１８のそれぞれの屈折率は、Δ１ｍａｘ≧Δ５≧Δ２≧Δ３ｍｉｎである。
【００９９】
この被覆ファイバのコアとクラッドは、当該技術分野で周知の方法によって、一段階操作または多段階操作で製造することができる。適切な方法としては、二重坩堝法、ロッド・イン・チューブ手順、および化学的気相成長法（「ＣＶＤ」）または気相酸化法とも一般に称されるドープ堆積シリカ法が挙げられる。様々なＣＶＤ法が公知であり、ここに開示された被覆光ファイバに使用されるコアおよびクラッド層の製造に適している。それらの方法としては、外部ＣＶＤ法、軸付け気相成長法、改良ＣＶＤ（ＭＣＶＤ）、内付け気相成長法、およびプラズマＣＶＤ（ＰＥＣＶＤ）が挙げられる。
【０１００】
被覆ファイバのガラス部分は、ガラスを軟化させるのに十分な温度、例えば、シリカガラスでは約２０００℃の温度に局所的かつ対称的に加熱された、特別に調製された円柱プリフォームから線引きされることがある。プリフォームを炉に供給し、その中に通すことなどによって、プリフォームが加熱されたときに、その溶融材料からガラスファイバが線引きされる。例えば、ファイバ製造過程についてのさらなる詳細について、その開示がここに引用される、米国特許第７５６５８２０号、同第５４１０５６７号、同第７８３２６７５号、および同第６０２７０６２号の各明細書を参照のこと。
【０１０１】
本発明のペデスタルおよびトレンチの塩素の実施の形態に記載された光ファイバ１０は、塩素ドープシリカ中央コア１４と、クラッド１８の１つ以上の層との間に位置付けられた１つ以上のコーティングを備えることがある。いくつかの実施の形態において、塩素ドープシリカ中央コア１４の外径と接触した一次被覆およびその一次被覆の外径と接触した二次被覆がある。
【０１０２】
前記一次被覆は、オリゴマーおよびモノマーを含む硬化性組成物から形成されることがある。そのオリゴマーは、ウレタンアクリレートまたはアクリレートが置換されたウレタンアクリレートであることがある。アクリレートが置換されたウレタンアクリレートは、ウレタンメタクリレートであることがある。そのオリゴマーは、ウレタン基を含むことがある。そのオリゴマーは、１つ以上のウレタン基を含むウレタンアクリレートであることがある。そのオリゴマーは、１つ以上のウレタン基を含む、アクリレートが置換されたウレタンアクリレートあることがある。ウレタン基は、イソシアネート基とアルコール基の反応生成物として形成されることがある。
【０１０３】
前記一次被覆は、１ＭＰａ以下、０．５０ＭＰａ以下、０．２５ＭＰａ以下、０．２０ＭＰａ以下、０．１９ＭＰａ以下、０．１８ＭＰａ以下、０．１７ＭＰａ以下、０．１６ＭＰａ以下、または０．１５ＭＰａ以下のその場(in situ)弾性率を有することがある。その一次被覆のガラス転移温度は、−１５℃以下、−２５℃以下、−３０℃以下、または−４０℃以下であることがある。
【０１０４】
前記二次被覆は、１つ以上のモノマーを含む硬化性二次組成物から形成されることがある。その１つ以上のモノマーとしては、ビスフェノールＡジアクリレート、または置換ビスフェノールＡジアクリレート、またはアルコキシル化ビスフェノールＡジアクリレートが挙げられる。そのアルコキシル化ビスフェノールＡジアクリレートは、エトキシル化ビスフェノールＡジアクリレートであることがある。その硬化性二次組成物は、オリゴマーをさらに含むことがある。そのオリゴマーは、ウレタンアクリレートまたはアクリレートが置換されたウレタンアクリレートであることがある。その二次組成物は、ウレタン基、ウレタンアクリレート化合物、ウレタンオリゴマー、またはウレタンアクリレートオリゴマーを含まないことがある。
【０１０５】
その二次被覆は、弾性率およびガラス転移温度が一次被覆よりも高い材料であることがある。その二次被覆のその場弾性率は、１２００ＭＰａ以上、１５００ＭＰａ以上、１８００ＭＰａ以上、２１００ＭＰａ以上、２４００ＭＰａ以上、または２７００ＭＰａ以上であることがある。その二次被覆は、約１５００ＭＰａと１０，０００ＭＰａの間、または１５００Ｐａと５０００ＭＰａの間のその場弾性率を有することがある。二次被覆のその場ガラス転移温度は、少なくとも５０℃、少なくとも５５℃、少なくとも６０℃、または５５℃と６５℃の間であることがある。
【０１０６】
その被覆ファイバの半径は、二次被覆の外径と一致する。その被覆ファイバの半径は、１２５μｍ以下、１１０μｍ以下、１０５μｍ以下、または１００μｍ以下であることがある。いくつかの実施の形態において、被覆光ファイバの直径は、１５０マイクロメートル≦被覆光ファイバの直径≦２１０マイクロメートルである。被覆ファイバ内において、ガラスの半径（クラッドの外径と一致する）は、少なくとも５０μｍ、少なくとも５５μｍ、少なくとも６０μｍ、または少なくとも６２．５μｍであることがある。塩素ドープシリカ中央コア１４領域は、一次被覆に囲まれることがある。その一次被覆の外半径は、８５μｍ以下、８２．５μｍ以下、８０μｍ以下、７７．５μｍ以下、または７５μｍ以下であることがある。被覆ファイバの直径の残りは、二次被覆により与えられる。
【０１０７】
請求項の精神および範囲から逸脱せずに、様々な改変および変更を行えることが、当業者に明白である。
【０１０８】
非限定的実施の形態の列挙
実施の形態Ａは、単一モード光ファイバにおいて、（ｉ）コアアルファ（コアα）≧４、半径ｒ１、および最大屈折率デルタΔ１ｍａｘを有する塩素ドープシリカ系コアと；（ｉｉ）そのコアを取り囲むクラッドであって、ａ）コアに隣接し、接触し、屈折率デルタΔ２、半径ｒ２、およびΔ２ｍｉｎ＜Δ１ｍａｘとなるような最小屈折率デルタΔ２ｍｉｎを有する第１の内側クラッド領域、およびｂ）第１の内側クラッド領域を取り囲み、Δ２ｍｉｎ≧Δ５となるような、屈折率Δ５、および半径ｒｍａｘを有する外側クラッド領域を含むクラッドとを備える単一モード光ファイバである。この光ファイバは、９マイクロメートル以上の、１３１０ｎｍでのモードフィールド径ＭＦＤ、１２６０ｎｍ以下のケーブルカットオフ、１３００ｎｍ≦λ０≦１３２４ｎｍに及ぶゼロ分散波長、および０．７５ｄＢ／ｔｕｒｎ未満の、２０ｍｍのマンドレルに関する１５５０ｎｍでのマクロベンド損失を有する。
【０１０９】
第１の内側クラッド領域に隣接し、接触し、屈折率Δ３、半径ｒ３、およびΔ３ｍｉｎ＜Δ２となるような最小屈折率デルタΔ３ｍｉｎを有する第２の内側クラッド領域を備える、実施の形態Ａの単一モード光ファイバ。
【０１１０】
第２の内側クラッド領域を取り囲む外側クラッド領域が、Δ３ｍｉｎ＜Δ５となるような屈折率Δ５および半径ｒｍａｘを有する、実施の形態Ａまたは介在する特徴のいずれかを有する実施の形態Ａの単一モード光ファイバ。
【０１１１】
１．５質量％以上のコア中の塩素濃度をさらに有する、実施の形態Ａまたは介在する特徴のいずれかを有する実施の形態Ａの単一モード光ファイバ。
【０１１２】
１５５０ｎｍでのマクロベンド損失が直径２０ｍｍのマンドレルで０．５ｄＢ／ｔｕｒｎ以下である、実施の形態Ａまたは介在する特徴のいずれかを有する実施の形態Ａの単一モード光ファイバ。
【０１１３】
最大屈折率Δ１ｍａｘが０．１０％≦Δ１ｍａｘ≦０．４５％に及ぶ、実施の形態Ａまたは介在する特徴のいずれかを有する実施の形態Ａの単一モード光ファイバ。
【０１１４】
最小屈折率Δ３ｍｉｎが−０．５％≦Δ３ｍｉｎ≦０．２５％である、実施の形態Ａまたは介在する特徴のいずれかを有する実施の形態Ａの単一モード光ファイバ。
【０１１５】
最小屈折率Δ３ｍｉｎが−０．２５％≦Δ３ｍｉｎ≦０．１５％である、実施の形態Ａまたは介在する特徴のいずれかを有する実施の形態Ａの単一モード光ファイバ。
【０１１６】
半径ｒ３が１２．０マイクロメートル≦ｒ３≦２５．０マイクロメートルである、実施の形態Ａまたは介在する特徴のいずれかを有する実施の形態Ａの単一モード光ファイバ。
【０１１７】
１５５０ｎｍで光ファイバに示されるマクロベンド損失が、直径２０ｍｍのマンドレル上で０．７０ｄＢ／ｔｕｒｎ以下であり、７．１と８．１の間のＭＡＣＣ数を示す、実施の形態Ａまたは介在する特徴のいずれかを有する実施の形態Ａの単一モード光ファイバ。
【０１１８】
実施の形態Ｂは、単一モード光ファイバにおいて、（ｉ）コアアルファ（コアα）≧４、半径ｒ１、および最大屈折率デルタΔ１ｍａｘを有する塩素ドープシリカ系コアと；（ｉｉ）そのコアを取り囲むクラッドであって、ａ）コアに隣接し、接触し、屈折率デルタΔ２、半径ｒ２、およびΔ２ｍｉｎ＜Δ１ｍａｘとなるような最小屈折率デルタΔ２ｍｉｎを有する第１の内側クラッド領域、ｂ）第１の内側クラッド領域と隣接し、接触し、屈折率Δ３、半径ｒ３、およびΔ２ｍｉｎ＜Δ３ｍａｘとなるような最大屈折率デルタΔ３ｍａｘを有する第２の内側クラッド領域、およびｃ）第２の内側クラッド領域を取り囲み、Δ５＜Δ３ｍａｘとなるような、屈折率Δ５、および半径ｒｍａｘを有する外側クラッド領域を含むクラッドとを備える単一モード光ファイバである。この光ファイバは、９マイクロメートル以上の、１３１０ｎｍでのモードフィールド径ＭＦＤ、１２６０ｎｍ以下のケーブルカットオフ、１３００ｎｍ≦λ０≦１３２４ｎｍに及ぶゼロ分散波長、および０．７５ｄＢ／ｔｕｒｎ未満の、２０ｍｍのマンドレルに関する１５５０ｎｍでのマクロベンド損失を有する。
【０１１９】
１．５質量％以上のコア中の塩素濃度をさらに有する、実施の形態Ｂの単一モード光ファイバ。
【０１２０】
１５５０ｎｍでのマクロベンド損失が直径２０ｍｍのマンドレルで０．５ｄＢ／ｔｕｒｎ以下である、実施の形態Ｂまたは介在する特徴のいずれかを有する実施の形態Ｂの単一モード光ファイバ。
【０１２１】
１５５０ｎｍでのマクロベンド損失が直径３０ｍｍのマンドレルで０．００５ｄＢ／ｔｕｒｎ以下である、実施の形態Ｂまたは介在する特徴のいずれかを有する実施の形態Ｂの単一モード光ファイバ。
【０１２２】
最大屈折率Δ１ｍａｘが０．１０％≦Δ１ｍａｘ≦０．４５％に及ぶ、実施の形態Ｂまたは介在する特徴のいずれかを有する実施の形態Ｂの単一モード光ファイバ。
【０１２３】
コアα≧１５である、実施の形態Ｂまたは介在する特徴のいずれかを有する実施の形態Ｂの単一モード光ファイバ。
【０１２４】
最大屈折率Δ３ｍａｘが−０．５％≦Δ３ｍａｘ≦０．２５％である、実施の形態Ｂまたは介在する特徴のいずれかを有する実施の形態Ｂの単一モード光ファイバ。
【０１２５】
半径ｒ３が１５．０マイクロメートル≦ｒ３≦１５．０マイクロメートルである、実施の形態Ｂまたは介在する特徴のいずれかを有する実施の形態Ｂの単一モード光ファイバ。
【０１２６】
１５５０ｎｍで光ファイバに示されるマクロベンド損失が、直径２０ｍｍのマンドレル上で０．７０ｄＢ／ｔｕｒｎ以下であり、７．１と８．１の間のＭＡＣＣ数を示す、実施の形態Ｂまたは介在する特徴のいずれかを有する実施の形態Ｂの単一モード光ファイバ。
【０１２７】
光ファイバが、０．１ｄＢ／ｋｍ以下の１５５０ｎｍでのワイヤメッシュ被覆ドラムマイクロベンド損失（ＷＭＣＤ）を有する、実施の形態Ｂまたは介在する特徴のいずれかを有する実施の形態Ｂの単一モード光ファイバ。
【０１２８】
以下、本発明の好ましい実施形態を項分け記載する。
【０１２９】
実施形態１
単一モード光ファイバにおいて、
（ｉ）コアアルファ（コアα）≧４、半径ｒ１、および最大屈折率デルタΔ１ｍａｘを有する塩素ドープシリカ系コアと；
（ｉｉ）前記コアを取り囲むクラッドであって、
ａ）前記コアに隣接し、接触し、屈折率デルタΔ２、半径ｒ２、およびΔ２ｍｉｎ＜Δ１ｍａｘとなるような最小屈折率デルタΔ２ｍｉｎを有する第１の内側クラッド領域、および
ｂ）前記第１の内側クラッド領域を取り囲み、Δ２ｍｉｎ≧Δ５となるような、屈折率Δ５、および半径ｒｍａｘを有する外側クラッド領域、
を含むクラッドと；
を備え、
９マイクロメートル以上の、１３１０ｎｍでのモードフィールド径ＭＦＤ、１２６０ｎｍ以下のケーブルカットオフ、１３００ｎｍ≦λ０≦１３２４ｎｍに及ぶゼロ分散波長、および０．７５ｄＢ／ｔｕｒｎ未満の、２０ｍｍのマンドレルに関する１５５０ｎｍでのマクロベンド損失を有する、単一モード光ファイバ。
【０１３０】
実施形態２
前記第１の内側クラッド領域に隣接し、接触し、屈折率Δ３、半径ｒ３、およびΔ３ｍｉｎ＜Δ２となるような最小屈折率デルタΔ３ｍｉｎを有する第２の内側クラッド領域を備える、実施形態１に記載の単一モード光ファイバ。
【０１３１】
実施形態３
前記第２の内側クラッド領域を取り囲む前記外側クラッド領域が、Δ３ｍｉｎ＜Δ５となるような屈折率Δ５および半径ｒｍａｘを有する、実施形態２に記載の単一モード光ファイバ。
【０１３２】
実施形態４
１．５質量％以上の前記コア中の塩素濃度をさらに有する、実施形態１から３のいずれか１つに記載の単一モード光ファイバ。
【０１３３】
実施形態５
１５５０ｎｍでのマクロベンド損失が直径２０ｍｍのマンドレルで０．５ｄＢ／ｔｕｒｎ以下である、実施形態１から４のいずれか１つに記載の単一モード光ファイバ。
【０１３４】
実施形態６
前記最大屈折率Δ１ｍａｘが０．１０％≦Δ１ｍａｘ≦０．４５％に及ぶ、実施形態１から５のいずれか１つに記載の単一モード光ファイバ。
【０１３５】
実施形態７
前記最小屈折率Δ３ｍｉｎが−０．５％≦Δ３ｍｉｎ≦０．２５％である、実施形態１から６のいずれか１つに記載の単一モード光ファイバ。
【０１３６】
実施形態８
前記最小屈折率Δ３ｍｉｎが−０．２５％≦Δ３ｍｉｎ≦０．１５％である、実施形態１から７のいずれか１つに記載の単一モード光ファイバ。
【０１３７】
実施形態９
前記半径ｒ３が１２．０マイクロメートル≦ｒ３≦２５．０マイクロメートルである、実施形態１から８のいずれか１つに記載の単一モード光ファイバ。
【０１３８】
実施形態１０
１５５０ｎｍで前記光ファイバに示されるマクロベンド損失が、直径２０ｍｍのマンドレル上で０．７０ｄＢ／ｔｕｒｎ以下であり、７．１と８．１の間のＭＡＣＣ数を示す、実施形態１から９のいずれか１つに記載の単一モード光ファイバ。
【０１３９】
実施形態１１
単一モード光ファイバにおいて、
（ｉ）コアアルファ（コアα）≧４、半径ｒ１、および最大屈折率デルタΔ１ｍａｘを有する塩素ドープシリカ系コアと；
（ｉｉ）前記コアを取り囲むクラッドであって、
ａ）前記コアに隣接し、接触し、屈折率デルタΔ２、半径ｒ２、およびΔ２ｍｉｎ＜Δ１ｍａｘとなるような最小屈折率デルタΔ２ｍｉｎを有する第１の内側クラッド領域、
ｂ）前記第１の内側クラッド領域と隣接し、接触し、屈折率Δ３、半径ｒ３、およびΔ２ｍｉｎ＜Δ３ｍａｘとなるような最大屈折率デルタΔ３ｍａｘを有する第２の内側クラッド領域、および
ｃ）前記第２の内側クラッド領域を取り囲み、Δ５＜Δ３ｍａｘとなるような、屈折率Δ５、および半径ｒｍａｘを有する外側クラッド領域、
を含むクラッドと；
を備え、
９マイクロメートル以上の、１３１０ｎｍでのモードフィールド径ＭＦＤ、１２６０ｎｍ以下のケーブルカットオフ、１３００ｎｍ≦λ０≦１３２４ｎｍに及ぶゼロ分散波長、および０．７５ｄＢ／ｔｕｒｎ未満の、２０ｍｍのマンドレルに関する１５５０ｎｍでのマクロベンド損失を有する、単一モード光ファイバ。
【０１４０】
実施形態１２
１．５質量％以上の前記コア中の塩素濃度をさらに有する、実施形態１１に記載の単一モード光ファイバ。
【０１４１】
実施形態１３
１５５０ｎｍでのマクロベンド損失が直径２０ｍｍのマンドレルで０．５ｄＢ／ｔｕｒｎ以下である、実施形態１１または１２に記載の単一モード光ファイバ。
【０１４２】
実施形態１４
１５５０ｎｍでのマクロベンド損失が直径３０ｍｍのマンドレルで０．００５ｄＢ／ｔｕｒｎ以下である、実施形態１１から１３のいずれか１つに記載の単一モード光ファイバ。
【０１４３】
実施形態１５
前記最大屈折率Δ１ｍａｘが０．１０％≦Δ１ｍａｘ≦０．４５％に及ぶ、実施形態１１から１４のいずれか１つに記載の単一モード光ファイバ。
【０１４４】
実施形態１６
コアα≧１５である、実施形態１１から１５のいずれか１つに記載の単一モード光ファイバ。
【０１４５】
実施形態１７
前記最大屈折率Δ３ｍａｘが−０．５％≦Δ３ｍａｘ≦０．２５％である、実施形態１１から１６のいずれか１つに記載の単一モード光ファイバ。
【０１４６】
実施形態１８
前記半径ｒ３が１５．０マイクロメートル≦ｒ３≦１５．０マイクロメートルである、実施形態１１から１７のいずれか１つに記載の単一モード光ファイバ。
【０１４７】
実施形態１９
１５５０ｎｍで前記光ファイバに示されるマクロベンド損失が、直径２０ｍｍのマンドレル上で０．７０ｄＢ／ｔｕｒｎ以下であり、７．１と８．１の間のＭＡＣＣ数を示す、実施形態１１から１８のいずれか１つに記載の単一モード光ファイバ。
【０１４８】
実施形態２０
前記光ファイバが、０．１ｄＢ／ｋｍ以下の１５５０ｎｍでのワイヤメッシュ被覆ドラムマイクロベンド損失（ＷＭＣＤ）を有する、実施形態１１から１９のいずれか１つに記載の単一モード光ファイバ。
【符号の説明】
【０１４９】
１０    単一モード光ファイバ
１４    塩素ドープシリカ中央コア
１８    クラッド
２２    未ドープシリカ層
２６    ペデスタル層
３０    内側クラッド層
３４    外側クラッド領域
【図１】
2020530586.tif 000013
【図２】
2020530586.tif 000014
【図３Ａ】
2020530586.tif 000015
【図３Ｂ】
2020530586.tif 000016
【図４】
2020530586.tif 000017
【図５】
2020530586.tif 000018
【図６】
2020530586.tif 000019
【図７】
2020530586.tif 000020
【図８】
2020530586.tif 000021
【図９】
2020530586.tif 000022
【図１０】
2020530586.tif 000023
【図１１】
2020530586.tif 000024
【図１２】
2020530586.tif 000025
【図１３】
2020530586.tif 000026
【図１４】
2020530586.tif 000027
【国際調査報告】
2020530586.tif 000028
2020530586.tif 000029
2020530586.tif 000030